【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
溶融型道路標示材に、粒度３００〜１５００μｍからなる滑り抵抗性に優れたホタテ貝殻の細粒体を、１０〜３０％の混合比をもって混合したことを特徴とする滑り抵抗性に優れたホタテ貝殻入り溶融型道路標示材。
【請求項２】
請求項１に記載の滑り抵抗性に優れたホタテ貝殻入り溶融型道路標示材において、あらかじめ１００〜２００℃で加熱処理したホタテ貝殻を粒度３００〜１５００μｍの細粒となし、これを溶融型道路標示材に対し、１０〜３０％の混合比をもって混合したことを特徴とする滑り抵抗性に優れたホタテ貝殻入り溶融型道路標示材。
【請求項３】
請求項１または２の何れかに記載の滑り抵抗性に優れたホタテ貝殻細粒体入り溶融型道路標示材を用いる溶融型道路標示施工法において、前記滑り抵抗性に優れたホタテ貝殻入り溶融型道路標示材を路面上に塗布するにあたり、塗布しつつある溶融型道路標示材上に、ガラスビーズを散布することを特徴とする滑り抵抗性に優れたホタテ貝殻入り溶融型道路標示施工法。
【請求項４】
請求項１または２の何れかに記載の滑り抵抗性に優れたホタテ貝殻細粒体入り溶融型道路標示材を用いる溶融型道路標示施工法において、前記滑り抵抗性に優れたホタテ貝殻入り溶融型道路標示材を路面上に塗布するにあたり、塗布しつつある溶融型道路標示材上に、ガラスビーズと共に請求項１または２に於いて用いたホタテ貝殻細粒体を散布することを特徴とする滑り抵抗性に優れたホタテ貝殻入り溶融型道路標示施工法。
【手続補正２】
【補正対象書類名】明細書
【補正対象項目名】全文
【補正方法】変更
【補正の内容】
【発明の詳細な説明】
【発明の名称】滑り抵抗性に優れたホタテ貝殻入り溶融型道路標示材およびその施工法
【技術分野】
【０００１】
本発明は、滑り抵抗性に優れたホタテ貝殻細粒体入り溶融型道路標示材および該溶融型道路標示材を用いる施工法に関するものである。
【背景技術】
【０００２】
従来、溶融型道路標示材およびその施工法において、溶融型道路標示材にホタテ貝殻の細粒体、または粉粒体あるいは細粒体と粉粒体を混入することは、特許文献１、特許文献２などに開示されている。
【特許文献１】実用新案登録第３１００９４９号公報
【特許文献２】特開２００３−５３１４４号公報
【発明の開示】
【発明が解決しようとする課題】
【０００３】
ところが、上記従来技術において、特許文献１に開示されている事項は、塗料としての貯蔵安定性、作業性、色の変化、臭いの悪臭化を防止することを目的としたものであり、また、特許文献２に開示されている事項は、屋外大気や室内空気に接する標面構成材や路面標示などを構成する路面塗装材に用いることにより、空気中に含まれる二酸化炭素などや有害物質を吸着分解せしめて、空気を浄化することを目的としたものであって、いずれも溶融型道路標示材の施工作業時における溶融用塗料の臭気を低減し得るとともに滑り抵抗性を向上し、その結果、上記目的を確実に果たすことができないという問題点があった。
【課題を解決するための手段】
【０００４】
本発明は、溶融型道路標示材に、滑り抵抗性に優れた粒度３００〜１５００μｍからなるホタテ貝殻細粒体を、１０〜３０％の混合比をもって混合したことを特徴とする溶融型道路標示材にある。
【０００５】
さらに本発明は、あらかじめ１００〜２００℃で加熱処理したホタテ貝殻を粒度３００〜１５００μｍの細粒体となし、これを溶融型道路標示材に対し、１０〜３０％の混合比をもって混合したことを特徴とする滑り抵抗性に優れたホタテ貝殻入り溶融型道路標示材にある。
【０００６】
また、本発明は、上記滑り抵抗性に優れたホタテ貝殻細粒体入り溶融型道路標示材を路面上に塗布するにあたり、塗布しつつある溶融型道路標示材上に、ガラスビーズを散布することを特徴とする滑り抵抗性に優れたホタテ貝殻入り溶融型道路標示材の施工法にある。
【０００７】
さらに、本発明は、上記滑り抵抗性に優れたホタテ貝殻入り溶融型道路標示材を路面上に塗布するにあたり、塗布しつつある溶融型道路標示材上にガラスビーズと共に前記滑り抵抗性に優れたホタテ貝殻細粒体を散布することを特徴とする滑り抵抗性に優れたホタテ貝殻入り溶融型道路標示材の施工法にある。
【発明の効果】
【０００８】
本発明に係る滑り抵抗性に優れたホタテ貝殻は、粒度３００〜１５００μｍの細粒体からなり、滑り抵抗性に優れている。ホタテ貝殻細粒体は、その形状が同粒径の石灰石とは形状を異にし、図２に示したように棒状体をなしており、滑り抵抗性を確保するのに適したものであり、道路標示材に用いた場合、車両走行時の安全性を向上する効果がある。
【０００９】
本発明において、粒度３００〜１５００μｍのホタテ貝殻細粒体を１０〜３０％の範囲で混合することにより、溶融用塗料の臭気を低減し得ると共に、溶融型道路標示材を施工した路面の滑り抵抗性を高め、その結果、幼児や高齢者が転倒する事故を減少することができる。
ホタテ貝殻細粒体は、ホタテ貝殻をあらかじめ１００〜２００℃で加熱処理したものを、前記粒度の細粒体になしたものを用いることによって、上記各効果を確実にすることができる。
本発明で用いる滑り抵抗性を有する上記ホタテ貝殻細粒体は、その形状が同粒径の石灰石とは形状が異なり、棒状体形状であって、溶融型道路標示材の滑り抵抗性を高め車両走行の安全性を高める。
【００１０】
さらに、本発明に係る滑り抵抗性に優れた溶融型道路標示材を施工するにあたり、溶融した道路標示材を路面上に塗布しつつ、塗布面にガラスビーズを散布するので、施工作業を迅速に行うことができるとともに、施工された道路標示は、滑り抵抗性の保持ならびにガラスビーズによる光反射に基づく高度の視認性を維持することができるなどの効果がある。
【００１１】
さらに本発明では、溶融型道路標示材を施工するにあたり、溶融した道路標示材を路面上に塗布した道路標示材上にガラスビーズを散布する際に本発明の滑り抵抗性に優れたホタテ貝殻細粒体を同時に散布することにより、施工後の滑り抵抗性をさらに向上することができる。
【発明を実施するための最良の形態】
【００１２】
道路標示材には、第１種、第２種及び第３種があり、溶融型道路標示材は第３種に分類される（路面標示材協会技術委員会著、昭和５６年７月初版、平成１３年５月第４版、路面標示材協会発行「路面標示材料」参照）。
溶融型道路標示材の組成は粉体材料からなり、各構成材料を加熱溶融して製造される。各構成材料は本願明細書段落番号［００１４］にも記載したように周知の材料であり、例えば、石油樹脂、顔料、体質材、骨材、反射材、添加材などからなり、本発明はこれら周知の溶融型道路標示材を構成する材料からなる溶融型道路標示材に、ホタテ貝殻細粒体の粒径を特定し、その特定量を溶融型道路標示材に混合することにより、溶融用塗料の作業時の臭気を低減すること、施工後の道路標示の滑り抵抗性の保持と、滑りによる幼児や高齢者の転倒及び転倒による怪我を減少することができる。
本発明で用いる滑り抵抗性に優れたホタテ貝殻細粒体の溶融型道路標示材に対する混合比は１０〜３０％の範囲である。上記滑り抵抗性に優れたホタテ貝殻細粒体は、予め１００〜２００℃で加熱処理したホタテ貝殻を粒度３００〜１５００μｍの細粒体としたものを混合する。
また、本発明は、上記滑り抵抗性に優れたホタテ貝殻細粒体入り溶融型道路標示材を加熱溶融し、これを路面上に塗布しつつある溶融型道路標示材上にガラスビーズを散布する施工法、並びに上記施工時に上記滑り抵抗性に優れたホタテ貝殻細粒体及びガラスビーズの混合物を散布する施工法である。
【実施例】
【００１３】
以下、図面を参照して本発明に係る滑り抵抗性に優れたホタテ貝殻入り溶融型道路標示材およびその施工法の態様を詳細に説明する。
図１は、本発明に係る滑り抵抗性に優れたホタテ貝殻入り溶融型道路標示材を路面に施工した状態の一例を示す説明図である。図２は、本発明に係る粒度６００〜１０００μｍのホタテ貝殻細粒体の一例を示す拡大平面図である。図３は、従来の粒度６００〜１０００μｍの石灰石細粒体の一例を示す拡大平面図である。図４は、本発明のホタテ貝殻細粒体と従来の粒度６００〜１０００μｍの石灰石細粒体のアスペクト比（Ｋ）の一例を示す関係図である。
【００１４】
図１において、Ａは滑り抵抗性に優れたホタテ貝殻入り溶融型道路標示材であって、周知の各材料、例えば石油樹脂、顔料、体質材、骨材、反射材、添加剤などからなる溶融型道路標示材１と、粒度３００〜１５００μｍのホタテ貝殻細粒体２とで構成されてなるものである。図１において符号３はガラスビーズ、４は路面である。
【００１５】
本発明は、以上説明したように、施工現場において、溶融型道路標示材Ａに粒度３００〜１５００μｍからなる滑り抵抗性に優れたホタテ貝殻細粒体２を１０〜３０％の混合比をもって混合したものを路面４に塗布しつつ、同時に、その上からガラスビーズ３とホタテ貝殻細粒体２との混合体を散布して施工を行うものであるが、この場合は、本発明の粒度３００〜１５００μｍからなるホタテ貝殻細粒体２は、図２に示すように対照例図３の同一粒度の石灰石細粒体５に比較して全体的に角張った棒状形状となり、図４に示すような数値の異なるアスペクト比（Ｋ）を有するものとなる。
なお、上記アスペクト比（Ｋ）の数値は以下の数式によって表される。
2006322290.tif 000001
【００１６】
また、上記アスペクト比（Ｋ）の異なるホタテ貝殻細粒体２と石灰石細粒体５の滑り抵抗を従来周知の英国式ポータブル・スキッドテスタ（滑り抵抗測定器）により測定した結果、表１に示すような結果を得た。これによると、従来の石灰石細粒体５の滑り抵抗性に比し、本発明に係るホタテ貝殻細粒体２の滑り抵抗性が遙かに優れていることが明瞭に理解できる。
表１に滑り抵抗性に優れたホタテ貝殻細粒体と、比較対照例として石灰石細粒体を用いた溶融型道路標示材滑り抵抗値（ＢＰＮ）を道路に施工後、１ヶ月、３ヶ月及び６ヶ月経過後の時点での測定値の一例を示す。
【００１７】
【表１】
2006322290.tif 000002
【産業上の利用可能性】
【００１８】
本発明の道路標示材は、道路に限らず、例えばイベント会場、駐車場などの特定地域における路面標示などに対しても適用できることは勿論である。
【図面の簡単な説明】
【００１９】
【図１】本発明に係る滑り抵抗性に優れたホタテ貝殻入り溶融型道路標示材を路面に施工した状態の一例を示す断面図である。
【図２】本発明に係る粒度６００〜１０００μｍのホタテ貝殻細粒体の一例を示す平面図である。
【図３】本発明の比較対照例である粒度６００〜１０００μｍの石灰石細粒体の一例を示す拡大平面図である。
【図４】本発明で用いるホタテ貝殻細粒体と比較対照例の石灰石細粒体のアスペクト比の一例を示す関係図である。
【符号の説明】
【００２０】
Ａ    滑り抵抗性に優れたホタテ貝殻細粒体入り溶融型道路標示材
１    溶融型道路標示材
２    滑り抵抗性に優れたホタテ貝殻細粒体
３    ガラスビーズ
４    路面
５    石灰石細粒体
【手続補正３】
【補正対象書類名】図面
【補正対象項目名】図５
【補正方法】削除
【補正の内容】